СПОСОБ ИЗГОТОВЛЕНИЯ ТРУБ, ПОЛУЧАЕМЫХ КОНТАКТНОЙ СВАРКОЙ СОПРОТИВЛЕНИЕМ

1. Способ изготовления труб, получаемых контактной сваркой сопротивлением, имеющих улучшенные характеристики сварного шва, отличающийся тем, что полосу подвергают формовке, затем ее кромки стыкуют, и затем сваривают посредством контактной сварки сопротивлением для образования трубы, при этом кромки на любой стороне из числа верхней и нижней сторон полосы или кромки на обеих сторонах из числа верхней и нижней сторон полосы перед осуществлением контактной сварки сопротивлением формируют с уклоном.
2. Способ изготовления труб по п.1, отличающийся тем, что кромки на одной стороне в направлении толщины полосы имеют круглую форму.
3. Способ изготовления труб по п.1, отличающийся тем, что кромки на стороне внутреннего диаметра полосы формируются с уклоном на более ранней стадии формовки в калибре с кромконаправляющим элементом, и кромки на стороне наружного диаметра полосы формируют с уклоном на более поздней стадии формовки в калибре с кромконаправляющим элементом.
4. Способ изготовления труб по п.2, отличающийся тем, что кромки на стороне внутреннего диаметра полосы формируются с уклоном на более ранней стадии формовки в калибре с кромконаправляющим элементом, и кромки на стороне наружного диаметра полосы формируют с уклоном на более поздней стадии формовки в калибре с кромконаправляющим элементом.
5. Способ изготовления труб по пп.1-4, отличающийся тем, что кромки формируют с уклоном в формующей группе калибра с кромконаправляющим элементом, включающей в себя, по меньшей мере, последнюю клеть калибра с кромконаправляющим элементом.
6. Способ изготовления труб по пп.1-4, отличающийся тем, что в уклоне на полосе после формовки в калибре с кромконаправляющим элементом угол от поверхности кромки полосы до вертикального направления находится в диапазоне от 25 до 50°, и длина перпендикуляра от места начала сформированного уклона до места его конца на одной стороне составляет от 20 до 45% толщины.
7. Способ изготовления труб по п.5, отличающийся тем, что в уклоне на полосе после формовки в калибре с кромконаправляющим элементом угол от поверхности кромки полосы до вертикального направления находится в диапазоне от 25 до 50°, и длина перпендикуляра от места начала сформированного уклона до места его конца на одной стороне составляет от 20 до 45% толщины.
8. Способ изготовления труб по пп.1-4 и 7, отличающийся тем, что контактную сварку сопротивлением выполняют при вдувании неактивного газа или раскисляющего газа.
9. Способ изготовления труб по п.5, отличающийся тем, что контактную сварку сопротивлением выполняют при вдувании неактивного газа или раскисляющего газа.
10. Способ изготовления труб по п.6, отличающийся тем, что контактную сварку сопротивлением выполняют при вдувании неактивного газа или раскисляющего газа.
11. Способ изготовления труб по пп.1-4, 7, 9 и 10, отличающийся тем, что контактную сварку сопротивлением выполняют с углом стыковки между кромками листа, составляющим от -1 до +1°.
12. Способ изготовления труб по п.5, отличающийся тем, что контактную сварку сопротивлением выполняют с углом стыковки между кромками листа, составляющим от -1 до +1°.
13. Способ изготовления труб по п.6, отличающийся тем, что контактную сварку сопротивлением выполняют с углом стыковки между кромками листа, составляющим от -1 до +1°.
14. Способ изготовления труб по п.8, отличающийся тем, что контактную сварку сопротивлением выполняют с углом стыковки между кромками листа, составляющим от -1 до +1°.
15. Способ изготовления труб по пп.1-4, 7, 9, 10 и 12-14, отличающийся тем, что контактную сварку сопротивлением выполняют с V-образным углом, образуемым кромкой полосы, составляющим от 2 до 8°.
16. Способ изготовления труб по п.5, отличающийся тем, что контактную сварку сопротивлением выполняют с V-образным углом, образуемым кромкой полосы, составляющим от 2 до 8°.
17. Способ изготовления труб по п.6, отличающийся тем, что контактную сварку сопротивлением выполняют с V-образным углом, образуемым кромкой полосы, составляющим от 2 до 8°.
18. Способ изготовления труб по п.8, отличающийся тем, что контактную сварку сопротивлением выполняют с V-образным утлом, образуемым кромкой полосы, составляющим от 2 до 8°.
19. Способ изготовления труб по п.11, отличающийся тем, что контактную сварку сопротивлением выполняют с V-образным углом, образуемым кромкой полосы, составляющим от 2 до 8°.
20. Способ изготовления труб, получаемых контактной сваркой сопротивлением, имеющих улучшенные характеристики сварного шва, отличающийся тем, что формовку осуществляет в калибре с кромконаправляющим элементом во время процесса валковой формовки, при этом используют форму кромконаправляющего элемента, имеющую два или более угла, для того, чтобы скопировать эту форму на кромках полосы с тем, чтобы сформировать уклон на этих кромках.
21. Способ изготовления труб по п.20, отличающийся тем, что кромки на одной стороне в направлении толщины полосы имеют круглую форму.
22. Способ изготовления труб по п.20, отличающийся тем, что кромки на стороне внутреннего диаметра полосы формируются с уклоном на более ранней стадии формовки в калибре с кромконаправляющим элементом, и кромки на стороне наружного диаметра полосы формируют с уклоном на более поздней стадии формовки в калибре с кромконаправляющим элементом.
23. Способ изготовления труб по п.21, отличающийся тем, что кромки на стороне внутреннего диаметра полосы формируются с уклоном на более ранней стадии формовки в калибре с кромконаправляющим элементом, и кромки на стороне наружного диаметра полосы формируют с уклоном на более поздней стадии формовки в калибре с кромконаправляющим элементом.
24. Способ изготовления труб по пп.20-23, отличающийся тем, что кромки формируют с уклоном в формующей группе калибра с кромконаправляющим элементом, включающей в себя, по меньшей мере, последнюю клеть калибра с кромконаправляющим элементом.
25. Способ изготовления труб по пп.20-23, отличающийся тем, что в уклоне на полосе после формовки в калибре с кромконаправляющим элементом угол от поверхности кромки полосы до вертикального направления находится в диапазоне от 25 до 50°, и длина перпендикуляра от места начала сформированного уклона до места его конца на одной стороне составляет от 20 до 45% толщины.
26. Способ изготовления труб по п.24, отличающийся тем, что в уклоне на полосе после формовки в калибре с кромконаправляющим элементом угол от поверхности кромки полосы до вертикального направления находится в диапазоне от 25 до 50°, и длина перпендикуляра от места начала сформированного уклона до места его конца на одной стороне составляет от 20 до 45% толщины.
27. Способ изготовления труб по пп.20-23 и 26, отличающийся тем, что контактную сварку сопротивлением выполняют при вдувании неактивного газа или раскисляющего газа.
28. Способ изготовления труб по п.24, отличающийся тем, что контактную сварку сопротивлением выполняют при вдувании неактивного газа или раскисляющего газа.
29. Способ изготовления труб по п.25, отличающийся тем, что контактную сварку сопротивлением выполняют при вдувании неактивного газа или раскисляющего газа.
30. Способ изготовления труб по пп.20-23, 26, 28 и 29, отличающийся тем, что контактную сварку сопротивлением выполняют с углом стыковки между кромками листа, составляющим от -1 до +1°.
31. Способ изготовления труб по п.24, отличающийся тем, что контактную сварку сопротивлением выполняют с углом стыковки между кромками листа, составляющим от -1 до +1°.
32. Способ изготовления труб по п.25, отличающийся тем, что контактную сварку сопротивлением выполняют с углом стыковки между кромками листа, составляющим от -1 до +1°.
33. Способ изготовления труб по п.27, отличающийся тем, что контактную сварку сопротивлением выполняют с углом стыковки между кромками листа, составляющим от -1 до +1°.
34. Способ изготовления труб по пп.20-23, 26, 28, 29 и 31-33, отличающийся тем, что контактную сварку сопротивлением выполняют с V-образным углом, образуемым кромкой полосы, составляющим от 2 до 8°.
35. Способ изготовления труб по п.24, отличающийся тем, что контактную сварку сопротивлением выполняют с V-образным углом, образуемым кромкой полосы, составляющим от 2 до 8°.
36. Способ изготовления труб по п.25, отличающийся тем, что контактную сварку сопротивлением выполняют с V-образным углом, образуемым кромкой полосы, составляющим от 2 до 8°.
37. Способ изготовления труб по п.27, отличающийся тем, что контактную сварку сопротивлением выполняют с V-образным углом, образуемым кромкой полосы, составляющим от 2 до 8°.
38. Способ изготовления труб по п.30, отличающийся тем, что контактную сварку сопротивлением выполняют с V-образным углом, образуемым кромкой полосы, составляющим от 2 до 8°.